Brevet FR2896507A1 — publié le 20070727

COMPOSITION POLYMERISABLE A BASE DE POLYURETHANE ET DE COPOLYMERES A BLOCS ET MATERIAU TRANSPARENT OBTENU A PARTIR DE 5 CELLE-CI La présente invention concerne de nouvelles compositions polymérisables à base de polyols, de polyisocyanates et de copolymères à blocs particuliers, des matériaux finis 10 transparents obtenus par réaction de ces compositions ainsi qu'un procédé de préparation des compositions polymérisables et des matériaux finis transparents. Ces matériaux sont particulièrement utiles pour la réalisation d'articles optiques et plus particulièrement d'articles ophtalmiques. Il existe deux types de substrats généralement utilisés pour la fabrication d'articles 15 d'optique, notamment de lentilles ophtalmiques, à savoir les substrats en verre minéral et les substrats en verre organique. Actuellement le marché se développe très largement en faveur des verres organiques qui présentent l'avantage d'être plus légers que les verres minéraux et de présenter une meilleure résistance aux chocs. Les substrats en verre organique les plus utilisés sont le polycarbonate thermoplastique et celui obtenu par 20 polymérisation de bis(allylcarbonate) de diéthylèneglycol. Dans le cadre de ses recherches visant à développer continuellement de nouveaux matériaux performants pour la fabrication de matériaux optiques, la Demanderesse a trouvé que les matériaux de type polyuréthane sont des candidats intéressants pour la fabrication de matériaux transparents susceptibles d'être utilisés par exemple pour la fabrication de 25 produits optiques, tels que des lentilles ophtalmiques ou des films polymériques de qualité optique. De tels matériaux sont connus de l'homme de l'art. Néanmoins, la manipulation des précurseurs de type polyols et polyisocyanates sous forme liquide, état sous lequel ces composés existent, est contraignante. Cette contrainte est renforcée par le fait que les 30 isocyanates sont des composés toxiques nécessitant des conditionnements spécifiques pour -2 leur manipulation et leur stockage sous forme liquide. Enfin ces produits à l'état liquide présentent généralement une réactivité élevée limitant leur aptitude au stockage dans de bonnes conditions. La réaction entre une fonction isocyanate et une fonction alcool peut être très rapide et la mise en oeuvre des polyuréthanes peut nécessiter par conséquent l'utilisation de procédés assez complexes tels que le moulage par injection-réaction (Reaction Injection Molding) ou RTM (Reaction Transfer Molding). Il peut être intéressant de pouvoir mettre en oeuvre les polyuréthanes par des procédés plus simples tels que l'extrusion, l'injection ou la co-extrusion, ainsi que de pouvoir disposer de compositions solides permettant d'obtenir de tels polyuréthanes, lesquelles compositions seraient beaucoup plus faciles à stocker, à conditionner et à mettre en forme. Plus particulièrement la Demanderesse a donc mis au point de nouvelles compositions polymérisables à base de polyols, de polyisocyanates et de copolymères à blocs particuliers. Ces compositions, après une étape de polymérisation thermique, donnent un matériau transparent de type polyuréthane et présentent les propriétés physiques requises pour être utilisées notamment dans la fabrication d'articles ophtalmiques. L'incorporation de tels copolymères à blocs dans des matrices époxydes est notamment décrite dans la demande de brevet WO 01/92415. Les matériaux époxy modifiés par l'introduction des copolymères à blocs conservent leur transparence, voient leurs propriétés mécaniques améliorées et ne subissent qu'une faible chute de la Tg (température de transition vitreuse). La présente invention a par conséquent pour objet une composition polymérisable comprenant : (a) - un ou plusieurs polyisocyanates comprenant au moins deux fonctions isocyanate libres, choisis parmi: (1) le xylylène-diisocyanate (XDI), le méta-tétraméthyl-xylylène-diisocyanate (TMXDI), les diisocyanates cycloaliphatiques, le trimère de l'isophoronediisocyanate et le trimère de l'hexaméthylène-diisocyanate; et (2) les prépolymères de polyuréthane obtenus par polycondensation d'un ou plusieurs polyisocyanates en excès, choisis parmi les polyisocyanates (1) ci-dessus, et d'un ou plusieurs polyols comprenant au moins deux fonctions alcools libres, -3 choisis dans la famille des bisphénols A polypropoxylés comportant en moyenne de 1 à 10 motifs d'oxyde de propylène de part et d'autre du groupement central bisphénol A, la famille des bisphénols A polyéthoxylés comportant en moyenne de 1 à 15 motifs d'oxyde d'éthylène de part et d'autre du groupement central bisphénol A, et la famille des polycaprolactones-alcools difonctionnels, trifonctionnels et tetrafonctionnels; (b) û un ou plusieurs polyols comprenant au moins deux fonctions alcools libres, choisis parmi : (1) la famille des bisphénols A polypropoxylé comportant en moyenne de 1 à 10 motifs d'oxyde de propylène de part et d'autre du groupement central bisphénol A, la famille des bisphénols A polyéthoxylés comportant en moyenne de 1 à 15 motifs d'oxyde d'éthylène de part et d'autre du groupement central bisphénol A, et la famille des polycaprolactones-alcools difonctionnels, trifonctionnels et tetrafonctionnels; (2) les prépolymères de polyuréthane obtenus par polycondensation d'un ou plusieurs polyols en excès, choisis parmi les polyols (1) ci-dessus et d'un ou plusieurs polyisocyanates choisis parmi le xylylène-diisocyanate (XDI), le métatétraméthyl-xylylène-diisocyanate (TMXDI), les diisocyanates cycloaliphatique, le trimère de l'isophorone diisocyanate et le trimère de l'hexaméthylène-diisocyanate; le rapport du nombre de fonctions isocyanate du composant polyisocyanate (a) au nombre de fonctions alcool du composant polyol (b) étant compris entre 1,00 et 1,20; (c) et de 5 % à 80% en poids, rapporté à la masse totale de (a), (b) et (c), d'un ou plusieurs copolymères à blocs polystyrène-bloc-polybutadiène-bloc- poly(méthacrylate de méthyle) (SBM). Les copolymères à blocs polystyrène-bloc-polybutadiène-bloc-poly(méthacrylate de méthyle) peuvent être introduits lors de la préparation de la composition polymérisable soit par mélange avec le composant polyisocyanate (a), soit par mélange avec le composant polyol (b) de la composition polymérisable, soit par mélange à la fois avec le composant polyisocyanate (a) et avec le composant polyol (b) de la composition. Dans ce dernier cas, l'invention comprend la possibilité d'utiliser des copolymères à blocs polystyrène-bloc-polybutadiène-bloc-poly(méthacrylate de méthyle) (SBM) de - 4 masse molaire et de compositions différentes dans le composant polyisocyanate (a) de la composition et dans le composant polyol (b) de ladite composition polymérisable. La proportion massique de copolymères à blocs dans la partie polyisocyanate (a) et dans la partie polyol (b) peut être différente. De préférence, le ou les copolymères à blocs mélangés, lors de la préparation de la composition polymérisable, avec le composant polyisocyanate (a) sont identiques à ceux mélangés avec le composant polyol (b). Dans une variante particulièrement avantageuse de l'invention, le ou les polyisocyanates utilisés dans le composant polyisocyanate (a) sont identiques à ceux utilisés dans le composant polyol (b), le ou les polyols utilisés dans le composant polyisocyanate (a) sont identiques à ceux utilisés dans le composant polyol (b), et le copolymère à blocs (c) mélangé, lors de la préparation de la composition polymérisable, avec le composant polyisocyanate (a) est identique à celui mélangé avec le composant polyol (b). Une telle composition, après réaction sous l'effet de la chaleur, donne lieu à un matériau polyuréthane (PU) ayant une transparence adaptée permettant son utilisation en tant que matériau optique, par exemple pour la fabrication de lentilles ophtalmiques, ou de supports tels que des films compatibles avec une utilisation ophtalmique. En outre, la présente invention a pour objet un matériau transparent obtenu par réaction sous l'effet de la chaleur de la composition polymérisable ci-dessus, ainsi qu'un article optique, de préférence une lentille ophtalmique, comprenant un tel matériau. Dans la présente demande, les définitions de certains termes doivent être comprises de la façon suivante : - par article optique on entend les lentilles optiques d'instrumentation et de visée, les visières et les lentilles ophtalmiques, ainsi que les films de qualité optique pouvant éventuellement être utilisés au sein d'une lentille optique, d'une visière ou d'une lentille ophtalmique; - par lentille ophtalmique, on entend les lentilles s'adaptant notamment à une monture de lunette, ayant pour fonction de protéger l'oeil et/ou de corriger la vue, ces lentilles étant choisies parmi les lentilles afocales, unifocales, bifocales, trifocales et progressives. -5 La présente invention a en outre pour objet un procédé de préparation de la composition polymérisable et un procédé de préparation du matériau polyuréthane qui seront décrits plus en détail ci-après. Selon un mode de réalisation préférée de l'invention, l'isocyanate utilisé est un 5 diisocyanate cycloaliphatique. Le diisocyanate préféré pour la préparation des polyuréthanes de la présente invention est l'isophorone-diisocyanate (IPDI). Dans la présente invention, on utilisera de préférence pour la préparation de la composition polymérisable un bisphénol A polypropoxylé comprenant en moyenne de 1 à 10 motifs d'oxyde de propylène (PO) de part et d'autre du groupement bisphénol A, et 10 préférentiellement de 3,5 à 8 motifs d'oxyde de propylène de part et d'autre du groupement central bisphénol A, seul ou en mélange, et en particulier un bisphénol A polypropoxylé comprenant en moyenne 3,5, 5,5 ou 7,5 motifs d'oxyde de propylène de part et d'autre du groupement central bisphénol A, appelés ci-après respectivement BPA-PO3,5, BPA-PO5,5 et BPA-PO-7,5. 15 Il est en outre important d'utiliser dans la composition polymérisable de la présente invention un rapport molaire du nombre de fonctions isocyanate au nombre de fonctions alcool proche de 1 voire légèrement supérieur à cette valeur. En effet, une presque stoechiométrie de ces deux types de fonctions assure un degré de polymérisation suffisant pour l'obtention d'un matériau à température de transition vitreuse (Tg) élevée, utilisable 20 notamment pour la fabrication de lentilles ophtalmiques. Ainsi selon une variante préférentielle de l'invention, la composition polymérisable présente un rapport du nombre de fonctions isocyanate du composant polyisocyanate (a) au nombre de fonctions alcool du composant polyol (b) compris entre 1,00 et 1,05. La composition polymérisable de la présente invention contient de préférence de 30 25 à 80 % en poids, rapporté à la masse totale de (a), (b) et (c), plus préférentiellement de 40 à 60 % en poids et en particulier environ 50 % en poids de copolymères à blocs polystyrènebloc-polybutadiène-bloc-poly(méthacrylate de méthyle) (SBM). Cette quantité minimale permet entre autres une amélioration des propriétés physiques et notamment mécaniques du matériau obtenu à partir de cette composition polymérisable. Les copolymères à blocs utilisables dans le cadre de l'invention sont notamment décrits dans les demandes de brevet WO 2005/073314 et WO 2005/014699. On se référera particulièrement à ces documents pour une description détaillée des parties poly(styrène) S, poly(butadiène) B et poly(méthacrylate de méthyle) M desdits copolymères à blocs SBM. Enfin, il est important pour l'obtention de matériaux polyuréthane transparents que le bloc poly(méthacrylate de méthyle) (PMMA) du polymère à blocs représente une fraction importante du copolymère à blocs. Selon une variante avantageuse de l'invention, le bloc de PMMA représente de préférence de 50 % à 80 % en poids, plus préférentiellement de 55 % à 75 % en poids, et en particulier de 60 à 70 % en poids de la masse moléculaire moyenne en poids du copolymère à blocs polystyrène-blocpolybutadiène-bloc-poly(méthacrylate de méthyle). Pour des raisons similaires, la masse moléculaire moyenne en poids dudit bloc poly(méthacrylate de méthyle) est de préférence comprise entre 10 000 et 100 000 g/mol, pour une masse molaire moyenne globale du copolymère à blocs de préférence comprise entre 15 000 et 200 000 g/mol. Dans le cadre de l'invention il est entendu que les copolymères à blocs utilisés peuvent être un mélange de copolymère triblocs et de copolymère diblocs de type polystyrène-bloc-polybutadiène. Ces copolymères sont notamment décrits dans la demande de brevet WO 2005/073314. Les matériaux polyuréthane obtenus à partir des compositions polymérisables décrites ci-dessus présentent une transparence suffisante pour une utilisation dans le domaine de l'optique et en particulier dans le domaine ophtalmique. Cette transparence est liée à la structuration du matériau par les copolymères à blocs conduisant à la formation de nanodomaines contenant au moins le bloc B dudit SBM. Pour améliorer certaines propriétés des produits d'optique fabriqués à partir des matériaux polymérisables de la présente invention, par exemple la résistance aux chocs, la résistance à l'abrasion et aux rayures, le caractère anti-réfléchissant et la résistance aux salissures, il est possible de former sur au moins une des surfaces principales un ou plusieurs revêtements fonctionnels. Il est ainsi tout à fait possible de former successivement sur une face principale de l'article d'optique en polyuréthane selon l'invention un premier revêtement, appelé primaire anti-choc, dont la fonction est -7 d'accroître la résistance aux chocs de l'article mais aussi l'adhésion au substrat de revêtements ultérieurs puis, sur ce revêtement de primaire anti-choc, un revêtement dur, généralement appelé revêtement anti-abrasion ou anti-rayures, dont le but est d'améliorer la capacité de la surface de l'article d'optique à résister aux endommagements dus à des agressions mécaniques. Il est aussi possible de superposer au revêtement anti-abrasion un revêtement anti-reflet, auquel se superpose éventuellement un revêtement anti-salissure dont le rôle est de modifier la tension interfaciale entre la couche anti-reflet et l'eau ou la graisse mais également d'obturer les interstices afin d'empêcher la graisse de s'infiltrer et de subsister. L'article optique peut également comporter un revêtement antistatique. Comme indiqué précédemment, la présente invention a également pour objet un procédé de préparation d'une composition polymérisable telle que décrite précédemment, comprenant les étapes suivantes: i. la préparation d'une première composition (A) par mélange du composant polyisocyanate (a) avec un copolymère à blocs polystyrène-bloc-polybutadiène-bloc-poly(méthacrylate de méthyle) (c), le rapport en poids du composant polyisocyanate (a) au copolymère à blocs (c) étant compris entre 95/5 et 20/80, ii. la préparation d'une deuxième composition (B) par mélange du composant polyol (b) avec un copolymère à blocs polystyrène-bloc-polybutadiène-blocpoly(méthacrylate de méthyle) (c), le rapport en poids du composant polyol (b) au copolymère à blocs (c) étant compris entre 95/5 et 20/80, et iii. le mélange de la première composition (A) avec la deuxième composition (B) en des quantités respectives telles que le rapport du nombre de fonctions isocyanate au nombre de fonctions alcool soit compris entre 1,00 et 1,20. Selon une première variante, l'invention comprend aussi un procédé de préparation d'une composition polymérisable comprenant les étapes suivantes : i. la préparation d'une composition (A) par mélange du composant polyisocyanate (a) avec un copolymère à blocs polystyrène-bloc-polybutadiène-blocpoly(méthacrylate de méthyle) (c), le rapport en poids du composant polyisocyanate (a) au copolymère à blocs (c) étant compris entre 95/5 et 20/80, -8 ii. le mélange du composant polyol (b) avec la composition (A) en des quantités respectives telles que le rapport du nombre de fonctions isocyanate au nombre de fonctions alcool soit compris entre 1,00 et 1,20. Selon une deuxième variante, l'invention comprend aussi un procédé de préparation d'une composition polymérisable comprenant les étapes suivantes: i. la préparation d'une composition (B) par mélange du composant polyol (b) avec un copolymère à blocs polystyrène-bloc-polybutadiène-bloc-poly(méthacrylate de méthyle) (c), le rapport en poids du composant polyol (b) au copolymère à blocs (c) étant compris entre 95/5 et 20/80, ii. le mélange de la composition (B) avec le composant polyisocyanate (a) en des quantités respectives telles que le rapport du nombre de fonctions isocyanate au nombre de fonctions alcool soit compris entre 1,00 et 1,20. La préparation d'une telle composition polymérisable est particulièrement facilitée par ses possibilités de mise en oeuvre. Ainsi la préparation de la première composition (A) et la préparation de la deuxième composition (B) par mélange de leurs composants respectifs se font de façon séparée et autonome, de préférence par extrusion dans une extrudeuse, de préférence une extrudeuse à double vis, à des températures maximales comprises entre 100 C et 150 C. Cette extrusion est suivie de préférence par la granulation des joncs extrudés en sortie de filière. Les granulés peuvent être stockés facilement. Grâce au procédé de mise en oeuvre de la composition polymérisable selon l'invention il est donc possible d'obtenir et de stocker dans des conditions de température ambiante les deux composants précurseurs du matériau fini polyuréthane de façon indépendante et stable chimiquement. Les granulés ainsi obtenus peuvent ensuite être introduits en les proportions appropriées dans une extrudeuse, de préférence une extrudeuse double vis, à une température maximale comprise entre 120 et 140 C, de préférence à une température comprise entre 125 et 135 C. La composition polymérisable extrudée ainsi obtenue conduit alors à une composition polymérisable intermédiaire sous forme d'un mélange réactif. Le stockage à une température inférieure à la température ambiante de ce mélange réactif assure la -9 stabilité des propriétés physico-chimiques et mécaniques de celui-ci. Cette composition polymérisable intermédiaire peut ainsi être stockée sous formes de granulés ou bien de film selon la géométrie de la filière utilisée en sortie de l'extrudeuse. Dans une autre variante, les deux composants précurseurs du matériau fini polyuréthane obtenus sous forme de granulés indépendants tels que décrits précédemment peuvent être co-extrudés. Dans une telle configuration du procédé, on obtient une composition polymérisable intermédiaire sous forme de granulés ou de film ne présentant pas de mélange intime entre les fonctions réactives de la première composante (A) et les fonctions réactives de la seconde composante (B), mais uniquement une interface ou interphase entre ces deux composants. Une telle composition polymérisable est stable et peut être conservée aisément à température ambiante. Elle peut également être utilisée telle quelle notamment si elle se présente sous la forme d'un film. La composition polymérisable extrudée ou co-extrudée ainsi obtenue peut ensuite être mise en oeuvre, par exemple par moulage, injection-moulage ou thermoformage et exposée à une température comprise entre 100 C et 170 C pendant une durée comprise entre 1 heure et 15 heures de manière à donner un matériau polymérisé transparent selon la présente invention. Selon une autre variante préférentielle de l'invention, la première composition (A) sous forme de granulés et la deuxième composition (B) sous forme de granulés, sont mélangées à stoechiométrie (ou quasi-stoechiométrie) des fonctions alcool et isocyanate, sont versées dans la trémie d'une presse à injecter puis injectées dans un moule. La polymérisation thermique au sein du moule de la presse à injecter permet d'obtenir un produit comprenant un matériau transparent polyuréthane. Le moule de la presse à injecter est avantageusement un insert de lentille ophtalmique permettant ainsi d'obtenir des lentilles ophtalmiques. L'invention est à présent illustrée à l'aide d'un exemple selon l'invention -10- Exemple 1 La matrice polyuréthane synthétisée est de type IPDI/BPA-P03, 5. Diisocyanate Formule chimique (g / M mol) (mo EqNco l/kg) 11D'0 (MPa)In Fournisseur IPDI (Isophorone diisocyanate) H3C5 Les granulés BPA-P03,5/SBM et IPDI/SBM sont ensuite mélangés sous forme solide au rapport -NCO/-OH = 1 d'après l'équivalent isocyanate déterminé par dosage chimique des granulés isocyanate/SBM et l'indice hydroxyle de l'alcool BPA-P03,5 préalablement déterminé en suivant le protocole expérimental spécifié dans la norme NF T52-112. Les masses de granulés mélangés sont les suivantes : mgranulés IPDI/SBM = 4,351 g Mgranulés BPA-P03,5/SBM = 12,238 g Le mélange des deux joncs est incorporé dans la micro-extrudeuse double vis à recirculation de type DSM micro 15 et laissé en recirculation pendant 30 min jusqu'à obtention d'un jonc homogène, à une vitesse de vis de 10 tours/min. Le jonc est récupéré dans un moule en durai recouvert de papier téfloné et contenant une entretoise de 4 mm préchauffé à 150 C puis le mélange est directement polymérisé sous presse (10 bars) de manière à éviter de faire subir une trempe thermique aux échantillons. Le mélange est ensuite polymérisé à 150 C pendant 4 heures puis pendant 1 h à 170 C.30 REVENDICATIONS 1. Composition polymérisable comprenant : (a) - un ou plusieurs polyisocyanates comprenant au moins deux fonctions isocyanate libres, choisis parmi: (1) le xylylène-diisocyanate (XDI), le méta-tétraméthyl-xylylène-diisocyanate (TMXDI), les diisocyanates cycloaliphatiques, le trimère de l'isophoronediisocyanate et le trimère de l'hexaméthylène-diisocyanate; et (2) les prépolymères de polyuréthane obtenus par polycondensation d'un ou plusieurs polyisocyanates en excès, choisis parmi les polyisocyanates (1) ci-dessus, et d'un ou plusieurs polyols comprenant au moins deux fonctions alcools libres, choisis dans la famille des bisphénols A polypropoxylés comportant en moyenne de 1 à 10 motifs d'oxyde de propylène de part et d'autre du groupement central bisphénol A, la famille des bisphénols A polyéthoxylés comportant en moyenne de 1 à 15 motifs d'oxyde d'éthylène de part et d'autre du groupement central bisphénol A, et la famille des polycaprolactones-alcools difonctionnels, trifonctionnels et tetrafonctionnels; (b) û un ou plusieurs polyols comprenant au moins deux fonctions alcools libres, choisis parmi: (1) la famille des bisphénols A polypropoxylés comportant en moyenne de 1 à 10 motifs d'oxyde de propylène de part et d'autre du groupement central bisphénol A, la famille des bisphénols A polyéthoxylés comportant en moyenne de 1 à 15 motifs d'oxyde d'éthylène de part et d'autre du groupement central bisphénol A, et la famille des polycaprolactones-alcools difonctionnels, trifonctionnels et tetrafonctionnels; (2) les prépolymères de polyuréthane obtenus par polycondensation d'un ou plusieurs polyols en excès, choisis parmi les polyols (1) ci-dessus et d'un ou plusieurs polyisocyanates choisis parmi le xylylène-diisocyanate (XDI), le méta- tétraméthyl-xylylènediisocyanate (TMXDI), les diisocyanates cycloaliphatique, le trimère de l'isophorone diisocyanate et le trimère de l'hexaméthylène-diisocyanate;13 - - le rapport du nombre de fonctions isocyanate du composant polyisocyanate (a) au nombre de fonctions alcool du composant polyol (b) étant compris entre 1,00 et 1,20; (c) et de 5 % à 80% en poids, rapporté à la masse totale de (a), (b) et (c), d'un ou plusieurs copolymères à blocs polystyrène-bloc-polybutadiène-bloc- poly(méthacrylate de méthyle) (SBM). 2. Composition polymérisable selon la revendication 1, caractérisée par le fait que les copolymères à blocs polystyrène-bloc-polybutadiène-bloc-poly(méthacrylate de méthyle) sont mélangés avec le composant polyisocyanate (a) lors de la préparation de la composition polymérisable. 3. Composition polymérisable selon la revendication 1, caractérisée par le fait que les copolymères à blocs polystyrène-bloc-polybutadiène-bloc-poly(méthacrylate de méthyle) sont mélangés avec le composant polyol (b) lors de la préparation de la composition polymérisable. 4. Composition polymérisable selon la revendication 1, caractérisée par le fait que les copolymères à blocs polystyrène-bloc-polybutadiène-bloc-poly(méthacrylate de méthyle) sont mélangés avec le composant polyisocyanate (a) et avec le composant polyol (b) lors de la préparation de la composition polymérisable, les copolymères à blocs mélangés avec le composant polyisocyanate (a) pouvant être identiques ou différents des copolymères à blocs mélangés avec le composant polyol (b). 5. Composition polymérisable selon la revendication 4, caractérisée par le fait que les copolymères à blocs mélangés, lors de la préparation de la composition polymérisable, avec le composant polyisocyanate (a) sont identiques à ceux mélangés avec le composant polyol (b). 6. Composition polymérisable selon l'une quelconque des revendications 1 ou 5, caractérisée par le fait que le ou les polyisocyanates utilisés dans le composant polyisocyanate (a) sont identiques à ceux utilisés dans le composant polyol (b), le ou les polyols utilisés dans le composant polyisocyanate (a) sont identiques à ceux utilisés dans le composant polyol (b), et le ou les copolymères à blocs (c) mélangés, lors de la préparation de la composition polymérisable, avec le composant polyisocyanate (a) sont identiques à celui ou ceux mélangés avec le composant polyol (b).- 14 - 7. Composition polymérisable selon l'une quelconque des revendications précédentes, caractérisée par le fait que le polyisocyanate est choisi parmi les diisocyanates cycloaliphatiques. 8. Composition polymérisable selon la revendication 7, caractérisée par le fait que le poly-isocyanate est 1'isophorone-diisocyanate (IPDI). 9. Composition polymérisable selon l'une quelconque des revendications précédentes caractérisée par le fait que le polyol est choisi dans la famille des bisphénols A polypropoxylés comportant en moyenne de 1 à 10 motifs d'oxyde de propylène (PO) de part et d'autre du groupement bisphénol A. 10. Composition polymérisable selon la revendication 9, caractérisée par le fait que le polyol est choisi dans la famille des bisphénols A polypropoxylés comprenant en moyenne de 3,5 à 8 motifs d'oxyde de propylène de part et d'autre du groupement central bisphénol A . 11. Composition polymérisable selon l'un des revendications 9 ou 10, caractérisée par le fait que le polyol est choisi parmi les bisphénols A polypropoxylés comprenant en moyenne 3,5, 5,5 et 7,5 motifs d'oxyde de propylène de part et d'autre du groupement central bisphénol A. 12. Composition polymérisable selon la revendication 1, caractérisée par le fait que 20 le rapport du nombre de fonctions isocyanate du composant polyisocyanate (a) au nombre de fonctions alcool du composant polyol (b) est compris entre 1,00 et 1,05. 13. Composition polymérisable selon la revendication 1, caractérisée par le fait qu'elle comprend de 30 à 80% en poids de copolymères à blocs par rapport au poids total de ladite composition. 25 14. Composition polymérisable selon la revendication 13, caractérisée par le fait qu'elle comprend de 40 à 60% en poids de copolymères à blocs par rapport au poids total de ladite composition.- 15 - 15. Composition polymérisable selon la revendication 13, caractérisée par le fait qu'elle comprend 50% en poids de copolymères à blocs par rapport au poids total de ladite composition. 16. Composition polymérisable selon la revendication 1, caractérisée par le fait que le bloc poly(méthacrylate de méthyle) (PMMA) du copolymère à blocs représente de 50 % à 80 % en poids de la masse moléculaire moyenne en poids du copolymère à bloc polystyrène-bloc-polybutadiène-bloc-poly(méthacrylate de méthyle), de préférence de 55 % à 75 % en poids, et en particulier de 60 à 70 % en poids. 17. Procédé de préparation d'une composition polymérisable selon l'une quelconque des revendications précédentes comprenant les étapes suivantes: i. la préparation d'une première composition (A) par mélange du composant polyisocyanate (a) avec un copolymère à blocs polystyrène-bloc-polybutadiènebloc-poly(méthacrylate de méthyle) (c), le rapport en poids du composant polyisocyanate (a) au copolymère à blocs (c) étant compris entre 95/5 et 20/80, ii. la préparation d'une deuxième composition (B) par mélange du composant polyol (b) avec un copolymère à blocs polystyrène-bloc-polybutadiène-blocpoly(méthacrylate de méthyle) (c), le rapport en poids du composant polyol (b) au copolymère à blocs (c) étant compris entre 95/5 et 20/80, et iii. le mélange de la première composition (A) avec la deuxième composition (B) en 20 des quantités respectives telles que le rapport du nombre de fonctions isocyanate au nombre de fonctions alcool soit compris entre 1,00 et 1,20. 18. Procédé de préparation d'une composition polymérisable selon la revendication 1 comprenant les étapes suivantes: i. la préparation d'une composition (A) par mélange du composant polyisocyanate 25 (a) avec un copolymère à blocs polystyrène-bloc-polybutadiène- blocpoly(méthacrylate de méthyle) (c), le rapport en poids du composant polyisocyanate (a) au copolymère à blocs (c) étant compris entre 95/5 et 20/80, ii. le mélange du composant polyol (b) avec la composition (A) en des quantités respectives telles que le rapport du nombre de fonctions isocyanate au nombre de 30 fonctions alcool soit compris entre 1,00 et 1,20.- 16 - 19. Procédé de préparation d'une composition polymérisable la revendication 1 comprenant les étapes suivantes: i. la préparation d'une composition (B) par mélange du composant polyol (b) avec un copolymère à blocs polystyrène-bloc-polybutadiène-bloc-poly(méthacrylate de méthyle) (c), le rapport en poids du composant polyol (b) au copolymère à blocs (c) étant compris entre 95/5 et 20/80, ii. le mélange de la composition (B) avec le composant polyisocyanate (a) en des quantités respectives telles que le rapport du nombre de fonctions isocyanate au nombre de fonctions alcool soit compris entre 1,00 et 1,20. 20. Matériau polymérisé transparent obtenu par durcissement thermique de la composition polymérisable selon l'une quelconque des revendications 1 à 16. 21. Article optique comprenant un matériau polymérisé transparent selon la revendication 20. 22. Article optique selon la revendication 21, caractérisé par le fait qu'il s'agit d'une lentille ophtalmique.